(57)【要約】優れた難燃性ならびに水平方向および垂直方向抵抗力を有する軽量な吸音性断熱ポリエステルパネルを開示する。吸音性断熱パネルは、互いに接着され、次いで難燃剤液を用いて難燃化処理プロセスを施された複数の細片を有する中間プレートを備える。さらに、第１および第２の外側プレートが、細片の繊維が両プレートに対して垂直になるように、中間プレートの上面および下面にそれぞれ接着されている。これについては、細片は、各細片が所定の長さを有するように、水平に積層されたポリエステル合成繊維を垂直に切断することによって形成される。さらに、中間プレートには、５５〜７５重量％のモル比２．１〜２．９（（ＳｉＯ２／Ｎａ２Ｏ）×１．０３２）を有する珪酸ナトリウム溶液と、０．５〜７重量％のカルボキシメチルセルロースと、０．１〜５重量％のポリビニルアルコールと、水とを含有する難燃剤液を用いる難燃化処理プロセスが施される。その結果、中間プレートを備える吸音性断熱パネルは、優れた水平方向および垂直方向抵抗力ならびに難燃性を有する軽量な建設用内装材および外装材として有益に用いられる。
2006519942.tif 000002
【特許請求の範囲】
【請求項１】
互いに接着された複数の細片を有する中間プレートと、前記中間プレートの上面および下面にそれぞれ接着された第１および第２の外側プレートとを備え、前記細片の繊維の方向が前記第１および第２の外側プレートに対して垂直になっている吸音性断熱パネルであって、
前記細片は、水平に積層されたポリエステル合成繊維に難燃剤液を用いて難燃化処理プロセスを施し、細片の各々が所定の長さｌを有するように、水平に積層されたポリエステル合成繊維を垂直に切断することによって形成され、
前記中間プレートは、単一密度２０〜３５ｋｇ／ｍ３のポリエステル合成繊維に前記難燃化処理プロセスを施すことによって製造される、単一密度６０〜８５ｋｇ／ｍ３のポリエステル合成繊維を備えることを特徴とする、吸音性断熱パネル。
【請求項２】
互いに接着された複数の細片を有する中間プレートと、前記中間プレートの上面および下面にそれぞれ接着された第１および第２の外側プレートとを備え、前記細片の繊維の方向が前記第１および第２の外側プレートに対して垂直になっている吸音性断熱パネルであって、
前記細片は、水平に積層されたポリエステル合成繊維に難燃剤液を用いて難燃化処理プロセスを施し、細片の各々が所定の長さｌを有するように、水平に積層されたポリエステル合成繊維を垂直に切断することによって形成され、
前記中間プレートは、密度４５〜６０ｋｇ／ｍ３のポリエステル合成繊維および密度７０〜１００ｋｇ／ｍ３のポリエステル合成繊維を備え、平均密度６０〜８０ｋｇ／ｍ３を有し、前記ポリエステル合成繊維は、密度１５〜２５ｋｇ／ｍ３のポリエステル合成繊維および密度３０〜４０ｋｇ／ｍ３のポリエステル合成繊維にそれぞれ難燃化処理プロセスを施すことによって製造され、前記密度１５〜２５ｋｇ／ｍ３の細片および前記密度３０〜４０ｋｇ／ｍ３の細片が互いに交互に接着されていることを特徴とする、吸音性断熱パネル。
【請求項３】
前記細片の各々の所定の長さ（ｌ）と前記中間プレートの厚さとが同じであることを特徴とする、請求項１または２に記載の吸音性断熱パネル。
【請求項４】
前記難燃剤液が、５５〜７５重量％のモル比２．１〜２．９（（ＳｉＯ２／Ｎａ２Ｏ）×１．０３２）を有する珪酸ナトリウム溶液と、０．５〜７重量％のカルボキシメチルセルロースと、０．１〜５重量％のポリビニルアルコールと、水とを含むことを特徴とする、請求項１または２に記載の吸音性断熱パネル。
【発明の詳細な説明】
【技術分野】
【０００１】
（１．発明の分野）
本発明は、一般に、吸音性断熱パネルに関し、より詳細には、優れた水平および垂直方向抵抗力に加えて、優れた吸音特性、断熱特性、物理的特性、難燃特性を備えた軽量吸音性断熱パネルに関する。
【０００２】
（２．関連技術の説明）
一般に、建設用内装材および外装材は、重量の点では軽く、かつ水平方向に加えられる外力に持ちこたえるのに十分な優れた水平方向抵抗力（曲げ強さ）および所望の垂直方向抵抗力（圧縮強さ）を有する必要がある。さらに、建設用内装材および外装材は、建設の設計段階で考慮すべき重要な要件である優れた難燃特性を備えていなければならない。優れた難燃特性を備えた所望の建設用内装材および外装材の開発には多大な努力が重ねられてきた。このような観点では、建設用内装材および外装材が、高い水平方向抵抗力、軽量性、および優れた難燃性などの必要とされる特性を一部しか備えていないことは望ましくない。
【０００３】
したがって、軽量性、相対的に高い垂直および水平方向抵抗力、および優れた難燃性などの必要とされる特性を全て備える建設用内装材および外装材を開発する必要性が残されている。さらに、望ましい建設用内装材および外装材を生産するためには、経済的効率が良いことおよび大量生産が可能であることが保証されなければならない。
【０００４】
一方、商業的用途の水準から見ると、従来の吸音性断熱パネルまたはサンドイッチパネルから大部分が構成されている内装材の実例は、ポリエステル不織布、スタイロフォーム、発泡ウレタン、中密度繊維パネル（ＭＤＦ）、石膏ボード、ビームライト（beamlite）、ロックウール、およびグラスウールを有している。それらのうち、ポリエステル不織布、スタイロフォーム、および発泡ウレタンは熱に弱く、そのためそれらの用途は限られている。さらに、ロックウールおよびグラスウールの用途は、ロックウールおよびグラスウールから発生する塵埃の飛散によって引き起こされる空気汚染のために限られている。同様に、石膏ボード、ビームライト、およびＭＤＦは、吸音特性および断熱特性が乏しいために種々の分野に適用できない。
【０００５】
韓国実用新案公開第２０−０２７９９５６号は、大部分がポリエステル不織布からなり、４０〜３００ｋｇ／ｍ３の密度を有するプレート上に珪酸ナトリウムなどの難燃剤をコーティングし、その結果得られるパネルを加熱し、乾燥することを含む、建設用内装材に向けた難燃性断熱パネルの製造方法を開示している。
【０００６】
しかし、上述の方法は、難燃剤を生成するために溶媒にシリコーンを加える工程が追加されることによって、コーティング時間が長くなり難燃性断熱パネルの製造コストが増加するために、経済効率が相対的に低下するという欠点がある。さらに、密度４０〜３００ｋｇ／ｍ３の高密度ポリエステル不織布に難燃化処理プロセスを施した場合、高密度ポリエステル不織布の使用によってパネルが相対的に重くなるため、その難燃性断熱パネルを軽量建設用内装材および外装材に適用することは望ましくなく、また上述の方法は、高密度ポリエステル不織布を使用するために製造コストの点でも競争力がない。上述の方法に関する他の欠点は、上述の方法によって製造された難燃性断熱パネルは、ポリエステル不織布が多層のパネル構造を有し複数の層が交差するように配置されているために、水平方向抵抗力および垂直方向抵抗力の点で不十分であり、そのことによって、かかるパネルは建設用内装材および外装材としての使用に適していないことである。
【０００７】
（発明の概要）
したがって、本発明は、従来技術で生じる上述の問題を考慮してなされたものであり、本発明の１つの目的は、高い垂直方向および水平方向抵抗力、および優れた難燃性を有する建設用内装材および外装材に向けて軽量な吸音性断熱パネルを提供することである。このとき吸音性断熱パネルは、経済的な効率の良さおよび大量生産の可能性を確実にする。
【０００８】
本発明の別の目的は、断熱性および吸音性は優れているが、建設用内装材および外装材として使用するには難燃性が不十分である好環境性で無害のポリエステル合成繊維に対して難燃性ならびに水平方向および垂直方向の抵抗力を付与した、好環境性の吸音性断熱パネルを提供することである。したがって、本発明による吸音性断熱パネルは、パネルが難燃剤でコーティングされていることによって火災中の火の拡大を抑えること、火災中に発生する毒性ガスの量を低減すること、そのことによって大きな事故を防止することに貢献し、また塵埃の散逸を生じないのでさらに空気汚染を拡大することがないという利点を有する。
【０００９】
本発明のさらなる目的は、パネルに難燃性を効果的に付与するために、難燃剤の主要原材料として頻繁に用いられる珪酸ナトリウムのモル比を制御しながら、ポリエステル合成繊維上を難燃性被膜でコーティングした吸音性断熱パネルを提供することである。
【００１０】
本発明のさらに別の目的および／または利点は、一部は以降の説明で示され、一部は以降の説明から明らかであり、または本発明を実施することによって知ることができる。
【００１１】
上述のおよび／または他の目的は、互いに接着され、次いで難燃剤液を用いて難燃化処理プロセスを施した複数の細片を有する中間プレートを備えた吸音性断熱パネルを提供することによって達成される。第１および第２の外側プレートを、それぞれ中間プレートの上面および下面に、細片の繊維が第１および第２の外側プレートに対して垂直になるように接着する。このとき、細片は、細片の各々が所定の長さｌを有するように、水平に積層されたポリエステル合成繊維を垂直に切断することによって形成される。これについて、中間プレートを製造するステップにおける難燃化処理プロセスの順序は制限されるものではない。
【００１２】
換言すれば、吸音性断熱パネルは、互いに接着された複数の細片を有する中間プレートを備えることができ、第１および第２の外側プレートが、それぞれ中間プレートの上面および下面に、細片の繊維が第１および第２の外側プレートに対して垂直になるように接着される。これについては、細片は、水平に積層されたポリエステル合成繊維に難燃剤液を用いて難燃化処理プロセスを施し、細片の各々が所定の長さｌを有するように、水平に積層されたポリエステル合成繊維を垂直に切断することによって形成される。
【００１３】
さらに、上述のように、水平に積層されたポリエステル合成繊維が所定の長さｌを有する細片に切断され、その細片の繊維が第１および第２の外側プレートに対して垂直になるように、第１および第２の外側プレートの間に細片が配置され互いに接着され、それによって中間プレートが完成する。その結果、本発明の吸音性断熱パネルの厚さは、ポリエステル合成繊維の厚さ（ｄ）に関係なく、ポリエステル合成繊維をその繊維に対して垂直に切断して製造した各々の細片の長さ（ｌ）に比例する。したがって、吸音性断熱パネルの全体厚さは、ポリエステル合成繊維の切断長さ（ｌ）と、第１および第２外側プレートの合計厚さとの総和に等しい。
【００１４】
本発明のこれらのならびに他の目的および利点は、添付図面と併せて、以降の好ましい実施形態の説明から明らかになり、より容易に理解されるであろう。
【００１５】
（好ましい実施形態の詳細な説明）
ここで、本発明の現時点の好ましい実施形態を詳細に参照すると、その実施例が添付図面に示されており、全体を通じて同じ参照番号は同じ要素を示す。
【００１６】
本発明によれば、構造を改良することによって水平方向および垂直方向抵抗力などの物理特性が改善され、難燃剤をコーティングすることによってパネルの難燃性が改善された吸音性断熱パネルが提供される。
【００１７】
図１および図２を参照すると、本発明の吸音性断熱パネルは、大部分がポリエステル合成繊維からなる中間プレートと、中間プレートの上面および下面に接着された第１および第２の外側プレートとを備え、中間プレートの繊維が第１および第２の外側プレートに垂直になるように接着されている。このとき、吸音性断熱パネルは、水平方向および垂直方向抵抗力の点で改善される。この観点で、パネルの厚さを決定する中間プレートの構造は、水平方向および垂直方向抵抗力に影響する重要な要素である。好ましくは、密度２０〜３５ｋｇ／ｍ３の水平に積層されたポリエステル合成繊維を、所定の長さｌを有する複数の細片に横に切断する。このようにして製造した細片を互いに接着して、単一密度を有するポリエステル合成繊維からなる中間プレートを製造する。
【００１８】
より好ましくは、図３および図４に示すように、密度１５〜２５ｋｇ／ｍ３および３０〜４０ｋｇ／ｍ３の水平に積層されたポリエステル合成繊維を所定の長さｌを有する複数の細片に横に切断し、密度１５〜２５ｋｇ／ｍ３の細片と密度３０〜４０ｋｇ／ｍ３の細片とを交互に接着して、２種の密度を有する積層ポリエステル合成繊維からなる中間プレートを製造する。
【００１９】
本発明による吸音性断熱パネルの難燃性を改善するための難燃剤液は、５５〜７５重量％のモル比２．１〜２．９（（ＳｉＯ２／Ｎａ２Ｏ）×１．０３２）の珪酸ナトリウム溶液と、０．５〜７重量％のカルボキシメチルセルロースと、０．１〜５重量％のポリビニルアルコールと、水とを含む。
【００２０】
珪酸ナトリウム溶液は、本発明による吸音性断熱ポリエステルパネルに難燃性を付与する最も重要な要素であり、パネルの難燃性の度合いは難燃剤液中の珪酸ナトリウム溶液の含有量に依存する。さらに、吸音性断熱ポリエステルパネルの重量は、難燃剤液中の珪酸ナトリウム溶液の含有量に比例する。したがって、難燃剤液中の珪酸ナトリウム溶液の含有量を適切に制御する必要がある。本発明によれば、モル比２．１〜２．９（（ＳｉＯ２／Ｎａ２Ｏ）×１．０３２）の珪酸ナトリウム溶液が難燃剤液に加えられる。これについては、珪酸ナトリウム溶液のモル比は、酸化ナトリウムのモル数に対する二酸化珪素のモル数の比に定数１．０３２を掛けることによって得られる。珪酸ナトリウム溶液のモル比が２．１〜２．９の範囲内であると、難燃化処理プロセス中のコーティングおよび脱水を容易に行うことができ、乾燥効率が改善されて生産性が向上し、ポリエステル合成繊維の表面に均一な厚さの難燃層が形成されることによって、パネルの難燃性が向上する。
【００２１】
珪酸ナトリウム溶液が高温に曝されると、酸化ナトリウムが二酸化珪素と反応して炭化珪素層を生成する。このように生成された炭化珪素層は、火災で二酸化炭素および一酸化炭素を発生しながら膨張して、吸音性断熱ポリエステルパネルの断熱特性を改善する。この点については、珪酸ナトリウム溶液は、当技術分野では、重要な難燃剤の１つとして公知である。本発明によれば、難燃剤中の珪酸ナトリウム溶液の含有量は５５〜７５重量％であることが好ましい。なぜならば、珪酸ナトリウム溶液の含有量が５５重量％より少ないと、ポリエステルパネルには不十分な難燃性しか保証されない。一方、珪酸ナトリウム溶液の含有量が７５重量％を超えると、難燃化処理プロセスのコーティングおよび乾燥プロセスを容易に行うことができない可能性があり、生産性が低下する。
【００２２】
カルボキシメチルセルロースは、珪酸ナトリウム溶液の粘度を低下させるように働き、難燃剤の貯蔵安定性を改善する。難燃剤中のカルボキシメチルセルロースの含有量が０．５重量％より少ないと、難燃化処理プロセスのコーティングおよび乾燥プロセスを容易に行うことができなくなる可能性があり、生産性および難燃剤の貯蔵安定性を低下させる。一方、カルボキシメチルセルロースの含有量が７重量％を超えると、珪酸ナトリウム溶液など、難燃剤中の他成分の含有量が少なくなり、ポリエステルパネルの難燃性の低下をまねく。
【００２３】
ポリビニルアルコールは、難燃剤中の珪酸ナトリウム溶液のナトリウム成分が空気中の二酸化炭素を吸収できるように働いて、パネル表面への白色粉の形成、すなわち白化現象の発生を防止する。難燃剤中のポリビニルアルコールの含有量が０．１重量％より少ないと、白化現象が十分に防止されない。一方、ポリビニルアルコールの含有量が５重量％を超えると、珪酸ナトリウム溶液など、難燃剤中の他成分の含有量が少なくなり、難燃性の低下をまねく。さらに、水は、他成分を受け入れる担体として働く。
【００２４】
一方で、ポリエステル合成繊維を難燃剤液中に浸漬させるか、または難燃剤液をポリエステル合成繊維上に噴霧することによってその表面上に難燃層を形成し、それによって難燃剤液がポリエステル合成繊維に浸透する。このとき、ポリエステル合成繊維に加えられる難燃剤液の量は、ポリエステル合成繊維の最終密度が、ポリエステル合成繊維の最初の密度よりも２〜５倍に重くなるように適切に制御する。これについて、難燃剤液の量の制御は、ポリエステル合成繊維を脱水するために圧搾するプロセスによって、または遠心分離機を用いてポリエステル合成繊維を脱水するプロセスによって実施する。次いでポリエステル合成繊維を乾燥して、難燃化処理プロセスを施した中間プレートが完成する。このとき得られた中間プレートの最終密度は、中間プレートに関する最初の密度よりも１．５〜３倍に重くなる。得られた中間プレートの乾燥は、高周波発生装置を用いて中間プレートを乾燥させ発泡させるプロセス、遠赤外線発泡乾燥機を用いて中間プレートを乾燥させ発泡させるプロセス、または１１０〜２５０℃の加熱空気を用いて中間プレートを乾燥させ発泡させるプロセスの中から選択することができる。
【００２５】
第１および第２の外側プレート１１、１２は、通常の板のような薄板形状でもよく、その用途によって様々な材料から製造することができる。すなわち、建設用外装材の場合には、第１および第２の外側プレートとして金属板が用いられ、建設用内装材の場合には第１および第２の外側プレートとして木材板または織物が用いられる。このとき、本発明では、第１および第２の外側プレート１１、１２の形状および材料について制限するものではない。
【００２６】
本発明によるポリエステル合成繊維は、典型的な吸音性断熱材であり、重量が軽く、強靭性に優れている。本発明では、ポリエステル合成繊維の垂直方向抵抗力および難燃性が最大限に発揮され、そのことによって、優れた水平方向および垂直方向抵抗力ならびに難燃性を有し、所望の建設用内装材および外装材に有用に適用される、軽量な吸音性断熱パネルが完成する。
【００２７】
以下に、図面を参照しながら本発明の好ましい実施形態を詳細に説明する。
【００２８】
図１を参照すると、本発明の実施形態による吸音性断熱パネル１０が提供されており、パネル１０内には、水平に積層され延在するポリエステル合成繊維を垂直に切断することによって形成された所定の長さｌを有する複数の細片が、その細片の繊維が第１および第２の外側プレート１１、１２に対して垂直になるように、第１および第２の外側プレート１１、１２の間に配置されている。このとき、隣り合う細片は互いに接着されて中間プレート１３を形成し、第１および第２の外側プレート１１、１２は、それぞれ中間プレート１３の上面および下面に接着されている。
【００２９】
すなわち、水平に積層されたポリエステル合成繊維を、所定の長さｌを有する複数の細片に垂直に切断し、その細片を、その細片の繊維が第１および第２の外側プレート１１、１２に対して垂直になるように、第１および第２の外側プレート１１、１２の間に配置する。さらに、図２に示すように、隣り合う細片を互いに接着することによって、中間プレート１３を形成する。
【００３０】
図３および４を参照すると、本発明の別の実施形態による吸音性断熱パネル１０が提供されており、パネル１０内には、互いに異なる密度を有する水平に積層されたポリエステル合成繊維を垂直に切断することによって形成された所定の長さｌを有する複数の細片が、その細片の繊維が第１および第２の外側プレート１１、１２に対して垂直になるように、第１および第２の外側プレート１１、１２の間に配置されている。このとき、密度が異なる細片は互いに接着されて中間プレート１３を形成し、第１および第２の外側プレート１１、１２は、それぞれ中間プレート１３の上面および下面に接着されている。
【００３１】
本発明を一般的に記述したが、実施例および実験例を参照することによってさらに理解を深めることができる。それらは例示的な目的のみのために本明細書に提供されたものであり、特に明記しない限りそれらに限定するものではない。
【００３２】
（実施例１）  吸音性断熱パネルの第１の製品
ステップ１：単一密度を有するポリエステル合成繊維からなる中間プレートの製造  
単一密度２５ｋｇ／ｍ３を有するポリエステル合成繊維を長手方向に７．５ｃｍの一定間隔で複数の細片に切断した。細片を互いに接着して、単一密度２５ｋｇ／ｃｍ３を有するポリエステル合成繊維からなる中間プレートを製造した。このとき、中間プレートは厚さ７．５ｃｍであった。細片間の接着は従来の接着剤によって実施した。
【００３３】
ステップ２：難燃化処理プロセス  
単一密度を有するポリエステル合成繊維からなる中間プレートに難燃化処理プロセスを施すために使用する難燃剤液を、以下の手順に従って調製した。難燃剤液は、６５重量％のモル比２．５（（ＳｉＯ２／Ｎａ２Ｏ）×１．０３２）を有する珪酸ナトリウム溶液と、４重量％のカルボキシメチルセルロースと、２重量％のポリビニルアルコールと、２９重量％の水とを含有した。実施例１で使用した珪酸ナトリウム溶液は、珪酸ナトリウム液ＮＯ．２（韓国のＲＩＦＡ  Ｃｏ．，Ｌｔｄ．製）および珪酸ナトリウム液Ｎｏ．３（韓国のＲＩＦＡ  Ｃｏ．，Ｌｔｄ．製）を所望のモル比が得られるように適切に混合することによって調製した。これについては、珪酸ナトリウム液Ｎｏ．２は、２０℃で５２〜５４重量％のＢｅ’、１４〜１５重量％のＮａ２Ｏ、３４〜３５重量％のＳｉＯ２、０．０５重量％以下のＦｅ２Ｏ３、および０．２重量％以下の不水溶性物質を含有した。また、珪酸ナトリウム液Ｎｏ．３は、２０℃で４０〜４２重量％のＢｅ’、９〜１０重量％のＮａ２Ｏ、２８〜３０重量％のＳｉＯ２、０．０３重量％以下のＦｅ２Ｏ３、および０．２重量％以下の不水溶性物質を含有した。
【００３４】
調製した難燃剤液に、ステップ１で製造した単一密度を有するポリエステル合成繊維からなる中間プレートを浸漬させ、５の倍数で複数回にわたり脱水し、１５０〜２５０℃で乾燥することによって、ステップ１で製造した中間プレートに難燃化処理プロセスを施した。
【００３５】
難燃化処理を施した中間プレートを、上側および下側の亜鉛コーティングされたプレートの間に、細片の繊維が両プレートに対して垂直になるように配置し、次いで両プレートに接着することによって、実施例１による吸音性断熱パネルを完成した。中間プレートと、上側および下側の亜鉛コーティングされたプレートとの間の接着は、通常の接着剤によって実施した。
【００３６】
（実施例２）  吸音性断熱パネルの第２の製品  
ステップ１：２種の密度を有するポリエステル合成繊維からなる中間プレートの製造
密度２０ｋｇ／ｍ３を有するポリエステル合成繊維および密度４０ｋｇ／ｍ３を有するポリエステル合成繊維を、それぞれ長手方向に一定間隔７．５ｃｍで複数の細片に切断した。異なる密度の細片を互いに組み合わせて、２種の密度を有するポリエステル合成繊維からなる中間プレートを形成した。このとき、中間プレートの総密度は実施例１による中間プレートの密度と同じになり、細片は、細片間を接着することなしに、直接、上側および下側の亜鉛コーティングされたプレートに通常の接着剤によって接着させた。
【００３７】
ステップ２：難燃化処理プロセス  
２種の密度を有するポリエステル合成繊維からなる中間プレートに、実施例１のステップ２と同様な手順による難燃化処理プロセスを施した。難燃化処理を施した中間プレートを、上側および下側の亜鉛コーティングされたプレートの間に、細片の繊維が両プレートに対して垂直になるように配置し、次いで両プレートに接着することによって、実施例２による吸音性断熱パネルを完成した。中間プレートと、上側および下側の亜鉛コーティングされたプレートとの間の接着は、実施例１と同様な手順によって実施した。
【００３８】
（実験実施例１）  物理的特性の測定  
それぞれ難燃化処理プロセスを施した中間プレートを備え、第１および第２の外側プレートが、細片の繊維が両プレートに対して垂直になるように中間プレートの上面および下面に接着された、実施例１および実施例２による吸音性断熱パネルの物理的特性を、以下の方法によって測定した。
【００３９】
詳細には、実施例１および実施例２の吸音性断熱パネルの物理的特性は、試験方法ＫＳ  Ｆ  ２２７３に従って測定した。パネルの軸方向圧縮強さおよび分布圧強さは、韓国のＤａｅ  Ｙｅｏｎｇ  Ｇｅｎｅｒａｌ  Ｉｎｓｔｒｕｍｅｎｔ  Ｉｎｄｕｓｔｒｙ  Ｃｏ．，Ｌｔｄ．製の圧縮強さ試験機（４９．０３ｋＮ／０．００５ｋＮ様式）によって試験した。結果を表１に記載する。
【００４０】
表１に示すように、各パネルの軸方向圧縮強さは、パネルに水平方向に掛けられた外力に対抗する力として定義される。パネルの分布圧強さは、パネルに横向きに掛けられた外力に対抗する力として定義される。このとき、パネルの分布圧強さは、いわゆる単純曲げ強さである。表１から、実施例１のパネルの分布圧強さおよび軸方向圧縮強さは、それぞれ７４０．２８Ｎ／ｍ２および５２６８．３３Ｎ／ｍであることが分かる。これは、実施例１のパネルが優れた垂直方向および水平方向抵抗力を有することを意味している。実施例２に関しては、パネルの分布圧強さおよび軸方向圧縮強さは、それぞれ１８９０．３０Ｎ／ｍ２および５７１７．３０Ｎ／ｍである。したがって、実施例２によるパネルの分布圧強さおよび軸方向圧縮強さは、実施例１によるパネルの値よりも高い。すなわち、異なるパネルでも総密度が同じである場合、２種の密度を有する中間プレートを備えるパネルの方が、単一密度の中間プレートを備えるパネルよりも良好な垂直方向および水平方向抵抗力を有する。
【表１】
2006519942.tif 000003
【００４１】
（実験実施例２）  難燃性試験
実施例１による吸音性断熱パネルの難燃性に対する試験を、建築構造および内装材の難燃性試験に関する試験方法ＫＳ  Ｆ  ２２７１に従って、Ｆｉｒｅ  Ｉｎｓｕｒｅｒｓ  Ｌａｂｏｒａｔｏｒｉｅｓ  ｏｆ  Ｋｏｒｅａにおいて実施した。その結果を表２に示す。
【表２】
2006519942.tif 000004
【００４２】
表２から、実施例１による吸音性断熱パネルは、試験方法ＫＳ  Ｆ  ２２７１による第２等級難燃性の基準値よりも良好な難燃性を有することが分かる。
【００４３】
したがって、本発明の吸音性断熱パネルは、従来のポリエステル合成繊維からなる吸音性断熱パネルよりも良好な物理的特性を有する。さらに、本発明による難燃剤を用いて難燃化処理プロセスを施したパネルは、試験方法ＫＳ  Ｆ  ２２７１による第２等級難燃性の基準値よりも良好な難燃性を有する。言い換えれば、本発明による吸音性断熱パネルは、単一密度または２種の密度のポリエステル合成繊維から大部分が構成される中間プレートと、中間プレートの上面および下面に接着された第１および第２の外側プレートとを備えることによって、確実に水平方向および垂直方向抵抗力を改善する。これにさらに、試験方法ＫＳ  Ｆ  ２２７１による第２等級難燃性の基準値よりも良好な難燃性を本発明のパネルに付与することができる難燃化処理プロセスを中間プレートに施す。
【００４４】
それにより、密度４０ｋｇ／ｍ３以下の低密度ポリエステル合成繊維に難燃化処理プロセスを施して、密度８５ｋｇ／ｍ３以下の軽量吸音性断熱パネルに変えることによって、パネルの使用を容易にし、良好な経済効率が保証される。さらに、本発明による吸音性断熱パネルは、試験方法ＫＳ  Ｆ  ２２７１による第２等級難燃性の基準値よりも良好な難燃性を有するとともに、その風化によって生じる塵埃の散逸を防止して空気汚染の拡大を回避する。さらに、本発明は、水平方向に積層されたポリエステル合成繊維からなる多層パネル構造を提供し、それによって、吸音性断熱パネルの水平方向および垂直方向抵抗力を確実に改善して、吸音性断熱パネルを所望の建設用内装材および外装材として使用することを可能にする。
【００４５】
上述の説明から明らかなように、本発明は、優れた水平方向および垂直方向抵抗力に加えて、優れた吸音特性、断熱特性、物理的特性、および難燃特性を有する軽量な吸音性断熱パネルを提供する。
【００４６】
本発明の好ましい実施形態が僅かに示され説明されたが、本発明は、特許請求の範囲およびその同等物にその範囲が定義されている本発明の原理および精神から逸脱することなく、これら実施形態に変更を加えることができることは、当業者には理解されよう。
【図面の簡単な説明】
【００４７】
【図１】本発明の第１の実施形態による吸音性断熱パネルの側面断面図である。
【図２】図１の吸音性断熱パネルの製造に使用される、単一密度を有するポリエステル合成繊維からなる中間プレートの側面断面図である。
【図３】本発明の第２の実施形態による吸音性断熱パネルの側面断面図である。
【図４】図３の吸音性断熱パネルの製造に使用される、２種の密度を有するポリエステル合成繊維からなる中間プレートの側面断面図である。
【図１】
2006519942.tif 000005
【図２】
2006519942.tif 000006
【図３】
2006519942.tif 000007
【図４】
2006519942.tif 000008
【国際調査報告】
2006519942.tif 000009
2006519942.tif 000010